(57)【要約】  本発明は、有機材料、特に薬剤及び食品の分野からの有機材料を、光から保護する方法であって、請求項１記載の、少なくとも１つの、式（１）、（２）、（３）、（４）、（５）、（６）及び式（７）と（８）の顔料、及び場合によりＵＶ吸収剤、及び場合により顔料／着色剤を、担体材料に塗布するか、又は組み込み、そのように処理した担体材料を、光源と保護する有機材料との間に配置する方法。
2009542876.tif 000002
【特許請求の範囲】
【請求項１】
有機材料、特に薬剤及び食品の分野の有機材料を、光から保護する方法であって、少なくとも１つの、式（１）：
【化１８】
2009542876.tif 000020
若しくは式（２）：
【化１９】
2009542876.tif 000021
若しくは式（３）：
【化２０】
2009542876.tif 000022
若しくは式（４）：
【化２１】
2009542876.tif 000023
若しくは式（５）：
【化２２】
2009542876.tif 000024
若しくは式（６）：
【化２３】
2009542876.tif 000025
の顔料、又は式（７）と式（８）：
【化２４】
2009542876.tif 000026
の顔料混合物、及び場合によりＵＶ吸収剤を、担体材料に塗布するか、又は組み込み、次いでそのように処理した担体材料を、光源と保護する有機材料との間に配置する方法。
【請求項２】
少なくとも１つの、式（１）：
【化２５】
2009542876.tif 000027
若しくは式（３）：
【化２６】
2009542876.tif 000028
若しくは式（４）：
【化２７】
2009542876.tif 000029
若しくは式（５）：
【化２８】
2009542876.tif 000030
若しくは式（６）：
【化２９】
2009542876.tif 000031
の顔料、又は式（７）と式（８）：
【化３０】
2009542876.tif 000032
顔料混合物、及び場合によりＵＶ吸収剤を使用する、請求項１記載の有機材料、特に薬剤及び食品の分野の有機材料を、光から保護する方法。
【請求項３】
少なくとも１つの、式（１）、（２）、（３）、（４）、（５）、（６）の顔料、又は式（７）と（８）の顔料混合物と、ＵＶ吸収剤と、場合によりさらなる顔料及び／又は着色剤との組み合わせを、担体材料に塗布するか、又は組み込み、次いでそのように処理した担体材料を、光源と保護する有機材料との間に配置する、請求項１記載の方法。
【請求項４】
少なくとも１つの、式（１）、（３）、（４）、（５）、（６）の顔料、又は式（７）と（８）の顔料混合物と、ＵＶ吸収剤と、場合によりさらなる顔料及び／又は着色剤との組み合わせを、担体材料に塗布するか、又は組み込み、次いでそのように処理した担体材料を、光源と保護する有機材料との間に配置する、請求項２記載の方法。
【請求項５】
ＵＶ吸収剤として、２−（２’−ヒドロキシフェニル）ベンゾトリアゾール、２−ヒドロキシベンゾフェノン、置換又は非置換の安息香酸エステル、アクリラート、オキサミド、２−（２−ヒドロキシフェニル）−１，３，５−トリアジン、レゾルシノールモノベンゾアート、ホルムアミジンのクラスからのＵＶ吸収剤、又は２５℃で、１２００〜１４００、好ましくは１３００〜１３５０の比重量を有する式（９）：
【化９】
2009542876.tif 000033
のポリエステル系ＵＶ吸収剤が使用される、請求項１〜４のいずれか１項記載の方法。
【請求項６】
ＵＶ吸収剤として、式（１３）、（１４）、（１５）又は（１６）：
【化３２】
2009542876.tif 000034
のＵＶ吸収剤が使用される、請求項１〜５のいずれか１項記載の方法。
【請求項７】
請求項１又は２記載の少なくとも１つの、式（１）、（２）、（３）、（４）、（６）及び（７）と（８）の顔料の、有機材料を光から保護するための使用。
【請求項８】
請求項１又は２記載の少なくとも１つの、式（１）、（２）、（３）、（４）、（６）及び（７）と（８）の顔料と、ＵＶ吸収剤との組み合わせの、有機材料を光から保護するための使用。
【請求項９】
ＵＶ吸収剤として、２−（２’−ヒドロキシフェニル）ベンゾトリアゾール、２−ヒドロキシベンゾフェノン、置換又は非置換の安息香酸エステル、アクリラート、オキサミド、２−（２−ヒドロキシフェニル）−１，３，５−トリアジン、レゾルシノールモノベンゾアート、ホルムアミジンのクラスからのＵＶ吸収剤、又は２５℃で、１２００〜１４００、好ましくは１３００〜１３５０の比重量を有する式（９）：
【化９】
2009542876.tif 000035
のポリエステル系ＵＶ吸収剤が使用される、請求項８記載の使用。
【請求項１０】
ＵＶ吸収剤として、式（１３）、（１４）、（１５）又は（１６）のＵＶ吸収剤が使用される、請求項９記載の使用。
【請求項１１】
有機材料がポリオレフィンである、請求項１又は２の方法。
【請求項１２】
有機材料が食品である、請求項１、２及び１１のいずれか１項記載の方法。
【請求項１３】
有機材料が薬剤である、請求項１、２及び１１のいずれか１項記載の方法。
【発明の詳細な説明】
【技術分野】
【０００１】
本発明は、日光（「可視光」）、そして特に人工光によって引き起こされるダメージから有機材料を保護する方法に関する。
【０００２】
有機材料、例えば、薬剤、又は特に食品分野の有機材料（例えば野菜、果物及び肉）は、光照射、特に日光の短波長領域（５００nmまで）及びＵＶ領域の光照射に感受性のある有機物質を含む。
【０００３】
日光と人工光のスペクトルは、異なる。例えば、ネオンチューブのスペクトルでは、２５０〜４００nmのＵＶの割合は、日光のそれよりも小さいが、４００〜５００nmの間に消光を有する光の割合は、約４８０nm（青色領域）を最大として、日光の場合よりも有意に大きい。
【０００４】
多くの食品、例えば果物、肉、ミルク、ビール及びキノコは、ＵＶ光及び５００nmまでの日光に非常に感受性があることが知られているビタミン２を含む。リボフラビンとしても知られているビタミンＢ２は、特に卵、ミルク、レバー、チーズ及び魚に高い濃度で存在する。
【０００５】
【化１】
2009542876.tif 000003
【０００６】
リボフラビンの光に対する感受性は、ミルクが、例えば、光を通さないテトラパック又は白く着色された瓶に入れて、主に貯蔵され、売られていることの理由の１つでもある。ビタミンＡ、ビタミンＣ、ビタミンＤ及びビタミンＥのような他のビタミンもまた、多かれ少なかれ、高い光感受性を示す。
【０００７】
食品工業において、光からの保護のために、少量の着色剤及び特にＵＶ吸収剤を使用すること自体は知られている。しかしながら、市販のＵＶ吸収剤は、約３００〜４００nmの間のスペクトル領域でのみ作用し、重要な４００〜５００nmのスペクトル領域では、同じように作用しないことが見出された。
【０００８】
ゆえに、重要なスペクトル領域の全域にわたって光のダメージ作用から有機材料をより良好に保護することの必要性が引き続きあった。
【０００９】
驚くべきことに、本発明の方法によれば、上記の基準の大部分が満たされることが見出された。
【００１０】
よって、本発明は、有機材料、特に薬剤及び食品分野の有機材料を、光から保護する方法であって、少なくとも１つの、式（１）：
【化２】
2009542876.tif 000004
若しくは式（２）：
【化３】
2009542876.tif 000005
若しくは式（３）：
【化４】
2009542876.tif 000006
若しくは式（４）：
【化５】
2009542876.tif 000007
若しくは式（５）：
【化６】
2009542876.tif 000008
若しくは式（６）：
【化７】
2009542876.tif 000009
の顔料、又は式（７）と式（８）：
【化８】
2009542876.tif 000010
の顔料の混合物、及び場合によりＵＶ吸収剤を、担体材料に塗布するか、又は組み込み、次いでそのように処理した担体材料を、光源と保護する有機材料との間に配置する方法に関する。
【００１１】
本発明の方法においては、式（１）の顔料と、式（２）の顔料と、場合によりＵＶ吸収剤との組み合わせを使用することが好ましい。
【００１２】
本発明の方法においては、少なくとも１つの、式（１）、（２）、（３）、（４）、（５）、（６）及び式（７）と（８）の顔料と、ＵＶ吸収剤とを組み合わせて使用することが好ましい。
【００１３】
本発明の方法においては、式（１）、（２）、（３）、（４）、（５）、（６）及び（７）と（８）の顔料とは別に、他の顔料又は着色剤を存在させることもできる。
【００１４】
使用する顔料又は使用する組み合わせを担体材料と混合するか、担体材料に塗布するときの量は、幅広い範囲で変化させることができ、一般的に、担体材料に基き、０．００１〜５重量％、特に０．０１〜２重量％、とりわけ０．０３〜０．５重量％の量が有利であることがわかっている。
【００１５】
本発明の方法に適切なＵＶ吸収剤としては、特に２−（２’−ヒドロキシフェニル）ベンゾトリアゾール、２−ヒドロキシベンゾフェノン、置換又は非置換の安息香酸エステル、アクリラート、オキサミド、２−（２−ヒドロキシフェニル）−１，３，５−トリアジン、レゾルシノールモノベンゾアート又はホルムアミジン、及び２５℃で１２００〜１４００、好ましくは１３００〜１３５０の比重量を有する式（９）：
【化９】
2009542876.tif 000011
のポリエステル系ＵＶ吸収剤が挙げられる。
【００１６】
２−（２’−ヒドロキシフェニル）ベンゾトリアゾールのクラスからは、例えば、２−（２’−ヒドロキシ−５’−メチル−フェニル）ベンゾトリアゾール、２−（３’，５’−ジ−tert−ブチル−２’−ヒドロキシフェニル）−ベンゾトリアゾール、２−（５’−tert−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−tert−ブチル−２’−ヒドロキシフェニル）−５−クロロベンゾトリアゾール、２−（３’−tert−ブチル−２’−ヒドロキシ−５’−メチルフェニル）−５−クロロベンゾトリアゾール、２−（３’−sec−ブチル−５’−tert−ブチル−２’−ヒドロキシフェニル）ベンゾトリアゾール、２−（２’−ヒドロキシ−４’−オクチルオキシフェニル）ベンゾトリアゾール、２−（３’，５’−ジ−tert−アミル−２’−ヒドロキシフェニル）ベンゾトリアゾール、２−（３’，５’−ビス（α，α−ジメチルベンジル）−２’−ヒドロキシフェニル）−ベンゾ−トリアゾール、２−（３’−tert−ブチル−２’−ヒドロキシ−５’−（２−オクチルオキシカルボニルエチル）フェニル）−５−クロロベンゾトリアゾール、２−（３’−tert−ブチル−５’−［２−（２−エチルヘキシルオキシ）カルボニルエチル］−２’−ヒドロキシフェニル）−５−クロロベンゾトリアゾール、２−（３’−tert−ブチル−２’−ヒドロキシ−５’−（２−メトキシカルボニルエチル）フェニル）−５−クロロベンゾトリアゾール、２−（３’−tert−ブチル−２’−ヒドロキシ−５’−（２−メトキシカルボニルエチル）フェニル）ベンゾトリアゾール、２−（３’−tert−ブチル−２’−ヒドロキシ−５’−（２−オクチルオキシカルボニルエチル）フェニル）ベンゾトリアゾール、２−（３’−tert−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−tert−ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−tert−ブチル−５’−（２−メトキシカルボニルエチル）−２’−ヒドロキシフェニル］−２Ｈ−ベンゾトリアゾールとポリエチレングリコール３００のエステル交換生成物；
【化１０】
2009542876.tif 000012
（ここで、Ｒ＝３’−tert−ブチル−４’−ヒドロキシ−５’−２Ｈ−ベンゾトリアゾール−２−イル−フェニル；２−［２’−ヒドロキシ−３’-（α，α−ジメチルベンジル）−５’−（１，１，３，３−テトラメチルブチル）フェニル］ベンゾトリアゾール；及び２−［２’−ヒドロキシ−３’−（１，１，３，３−テトラメチルブチル）−５’−（α，α−ジメチルベンジル）フェニル］−ベンゾトリアゾールが挙げられる。
【００１７】
２−ヒドロキシベンゾフェノンのクラスからは、例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体が挙げられる。
【００１８】
２−（２−ヒドロキシフェニル）−１，３，５−トリアジンのクラスからは、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチルフェニル）−１，３，５−トリアジン、２−［４−（ドデシルオキシ／トリデシルオキシ−２−ヒドロキシプロポキシ）−２−ヒドロキシフェニル］−４，６−ビス−（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン及び２−（２−ヒドロキシフェニル）−４−（４−メトキシフェニル）−６−フェニル−１，３，５−トリアジンが挙げられる。
【００１９】
オキサミドのクラスからは、例えば、４，４’−ジオクチルオキシオキサニリド、２，２’−ジエトキシオキサニリド、２，２’−ジオクチルオキシ−５，５’−ジ−tert−ブトキサニリド、２，２’−ジドデシルオキシ−５，５’−ジ−tert−ブトキサニリド、２−エトキシ−２’−エチルオキサニリド、Ｎ，Ｎ’−ビス（３−ジメチルアミノプロピル）オキサミド、２−エトキシ−５−tert−ブチル−２’−エチルオキサニリド及びこれらと２−エトキシ−２’−エチル−５，４’−ジ−tert−ブトキサニリドとの混合物、並びにｏ−及びｐ−メトキシ−ジ置換オキサニリドの混合物、並びにｏ−及びｐ−エトキシ−ジ置換オキサニリドの混合物が挙げられる。
【００２０】
置換又は非置換の安息香酸エステルとしては、例えば、４−tert−ブチル-フェニルサリチラート、フェニルサリチラート、オクチルフェニルサリチラート、ジベンゾイルレゾルシノール、ビス（４−tert−ブチルベンゾイル）−レゾルシノール、ベンゾイルレゾルシノール、２，４−ジ−tert−ブチルフェニル３，５−ジ−tert−ブチル−４−ヒドロキシベンゾアート、ヘキサデシル３，５−ジ−tert−ブチル−４−ヒドロキシベンゾアート、オクタデシル３，５−ジ−tert−ブチル−４−ヒドロキシ−ベンゾアート及び２−メチル−４，６−ジ−tert−ブチルフェニル３，５−ジ−tert−ブチル−４−ヒドロキシ−ベンゾアートが挙げられる。
【００２１】
アクリラートのクラスからは、例えば、エチルα−シアノ−β，β−ジフェニルアクリラート、イソオクチルα−シアノ−β，β−ジフェニルアクリラート、メチルα−メトキシカルボニル−シンナマート、メチルα−シアノ−β−メチル−ｐ−メトキシシンナマート、ブチルα−シアノ−β−メチル−ｐ−メトキシ−シンナマート、メチルα−メトキシカルボニル−ｐ−メトキシシンナマート及びＮ−（β−メトキシカルボニル−β−シアノビニル）−２−メチルインドリンが挙げられる。
【００２２】
レゾルシノールモノベンゾアートは、例えば、式（１０）：
【化１１】
2009542876.tif 000013
の化合物である。
【００２３】
ホルムアミジンは、例えば式（１１）：
【化１２】
2009542876.tif 000014
の化合物である。
【００２４】
ＵＶ吸収剤として、活性メチン化合物、例えば、非置換又は置換のマロン酸エステル、例えばＵＳ−Ａ−６，２０７，７４０、ＷＯ−Ａ−０２／１４４１８、ＥＰ−Ａ−０  ３５０  ３８６、ＵＳ−Ａ−４，６６１，５６６、ＵＳ−Ａ−４，７４９，７７２及びＥＰ−Ａ−０  ２７２  ６９２に記載のようなものを含む組成物を使用することもできる。
【００２５】
さらに、適切なＵＶ吸収剤は、α−［４−（２−シアノ−３−エトキシ−３−オキソ−１−プロペニル）−２−メトキシフェニル］−ω−ヒドロキシ−ポリ（オキシ−１，２−エタンジイル）及びα−［４−（２−シアノ−３−エトキシ−３−オキソ−１−プロペニル）フェニル］−ω−ヒドロキシ−ポリ（オキシ−１，２−エタンジイル）及びこれらの混合物である。
【００２６】
本発明において使用される組み合わせは、好ましくは式（１２）：
【化１３】
2009542876.tif 000015
（式中、
Ｒ１は、水素又はハロゲンであり、好ましくは塩素であり、
Ｒ２は、非置換であるか又はフェニルで置換されている、Ｃ１−Ｃ１２アルキル、好ましくはＣ１−Ｃ６アルキルであり、
Ｒ３は、非置換であるか又はフェニルで置換されている、Ｃ１−Ｃ１２アルキル、好ましくはＣ１−Ｃ６アルキルである）
のＵＶ吸収剤を含む。
【００２７】
Ｒ２又はＲ３についてのＣ１−Ｃ１２アルキル及びＣ１−Ｃ６アルキルは、直鎖状であっても、Ｃ３から分岐していてもよい。
【００２８】
本発明において使用される組み合わせは、特に、式（１３）、（１４）、（１５）及び（１６）：
【化１４】
2009542876.tif 000016
のＵＶ吸収剤の１つ以上を含む。
【００２９】
ＵＶ吸収剤の量は、幅広い範囲で変化させることができ、担体材料の重量に基き、有利には０．０１〜１．０重量％、特に０．０２〜０．６重量％、とりわけ０．０５〜０．４重量％のＵＶ吸収剤が使用される。
【００３０】
式（１）〜（１６）の化合物は公知であり、公知の方法で、それ自体知られているやり方で、調製することができる。
【００３１】
本発明の方法において、適切な担体材料は、一般にガラスからなるか、又は場合により、高分子量の有機材料製の透明なプラスチックフィルム、プラスチックシート、固体又は液体材料のためのプラスチック容器からなる。
【００３２】
プラスチックフィルム又はシートの調製に適切な高分子量の有機材料は、非常に一般的なポリマー、特にポリエステル（ＰＥＳ、ＰＥＴ）、ポリカーボネート（ＰＣ）、ポリスチレン（ＰＳ）、ポリメチルメタクリラート（ＰＭＭＡ）、ポリアミド、ポリエチレン及びポリプロピレンのようなポリオレフィン、ポリビニルクロリド、エチルブチルアクリラート（ＥＢＡ）、ポリビニルブチラート（ＰＶＢ）、スチレン／アクリロニトリル（ＳＡＮ）又はアクリロニトリル／ブタジエン／スチレン（ＡＢＳ）である。
【００３３】
特に好ましいのは、ポリエチレン、ポリプロピレン及びポリイソブチレンのような純粋なポリオレフィンであり、並びにビニルクロリド、ビニルアセタート、スチレン、アクリロニトリル、アクリル酸エステル及び／若しくはメタクリル酸エステル又はブタジエンの重合生成物のような置換ポリオレフィンでもあり、並びに挙げられたモノマーの共重合生成物、特にＡＢＳ（アクリロニトリル／ブタジエン／スチレン）又はＥＶＡ（エチレン／ビニルアセタート）である。
【００３４】
本発明による顔料調製品は、特に純粋又は置換ポリオレフィンの着色に適切である。
【００３５】
本発明による顔料調製品は、特にポリビニルクロリド及びポリエチレン及びにポリプロピレンのようなポリオレフィンの着色に適切である。本発明による顔料調製品は、ＬＤＰＥ、ＬＬＤＰＥ（低密度ポリエチレン）及びＨＤＰＥ（高密度ポリエチレン）、ｔＰＰ（透明ポリプロピレン）、メタロセン及び精製ポリプロピレンのようなあらゆる種類の公知のポリオレフィンの着色にも適切である。
【００３６】
本発明による顔料調製品は、ポリオレフィン系プラスチックファイバー、特にポリプロピレンファイバーの着色に適切である。
【００３７】
例えばポリビニルクロリド又はポリオレフィンの着色において、本発明による顔料調製品は、良好な一般的な顔料特性、例えば良好なマイグレーション安定性、熱安定性、光安定性及び気候安定性、並びに良好な隠ぺい力及び強い着色力、特に低い摩擦落ち効果（rub-off effect）をもちながらの良好な分散性によって際立つ。
【００３８】
本発明の方法は、例えば、少なくとも１つの式（１）〜（８）の顔料と、ＵＶ吸収剤とを、プラスチックフィルム又はシートの製造を目的としたプラスチック材料又はポリマー着色粒子の中に、押出機、ロールミル又は混合装置若しくは粉砕装置を用いて混合して、その結果、高分子量の材料の中に顔料とＵＶ吸収剤を溶解又は微分散させることによって実施される。本発明において用いられる着色成分の組み合わせとＵＶ吸収剤との添加は、同時に、又は連続して実施することができ、その場合、それらを添加する順序は、所望のように選択することができる。
【００３９】
そのようなやり方で処理したプラスチック材料又はポリマー着色粒子を、次にそれ自体公知の方法で加工して、フィルム又はシートを形成するか、成形品、例えば固体又は液体物質のための容器（例えば飲物用、あるいは医薬組成物（例えば錠剤又はドロップ）用の容器又は瓶）を形成する。
【００４０】
顔料、及び場合によりＵＶ吸収剤の混合は、実際の加工工程の直前に、例えば本発明による組み合わせの着色成分、粉体のＵＶ吸収剤及び顆粒又は粉体の高分子量の有機材料、さらに場合により付加的な成分（例えば添加剤）を、同時に、直接、押出機の取り入れゾーンに連続的に供給して行うこともでき、ここでは加工直前に混合が行われる。しかしながら一般に、本発明に使用する顔料又は組み合わせを、予め高分子量の有機材料中に混合することが好ましい。
【００４１】
脆性を減少させるため、フィルム製造の前に、高分子量の有機材料に、いわゆる可塑剤を組み込むことがしばしば望ましい。可塑剤として、例えばリン酸、フタル酸又はセバシン酸のエステル類を使用することができる。本発明の方法において、可塑剤は、本発明に使用する顔料又は組み合わせを着色剤の組み込み前後に高分子中に組み込むことができる。異なる色合いを得るために、式（１）、（２）、（３）、（４）、（５）、（６）及び（７）と（８）の顔料に加えて、さらなる着色剤を任意の所望の量で、場合により、その他の添加剤、例えば充填剤又は乾燥剤とともに、高分子量の有機材料に添加することもまた可能である。
【００４２】
本発明の方法のさらなる実施態様では、例えば、本発明で使用する顔料又は本発明で使用する組み合わせを、噴霧又は塗布するか、あるいは、本発明で使用する着色成分の組み合わせ及びＵＶ吸収剤を、互いに独立して、噴霧又は塗布するかによって（噴霧又は塗布は、所望の順序で行うことができる）、ガラス又は既存の透明なプラスチックフィルムを処理することができる。
【００４３】
本発明の方法で処理される上記の材料、特にポリオレフィン製の材料は、特に良好な光堅ろう性及び高温での光堅ろう性のような、非常に良好な使用中の堅ろう性で際立つ。
【００４４】
本発明はまた、有機材料を光に対して保護するための、式（１）、（２）、（３）、（４）、（５）、（６）及び（７）と（８）の顔料、又は式（１）、（２）、（３）、（４）、（５）、（６）及び（７）と（８）の顔料の組み合わせ、並びにＵＶ吸収剤の使用に関する。
【００４５】
本発明による、式（１）、（２）、（３）、（４）、（５）、（６）及び（７）と（８）の１つ以上の顔料、又は組み合わせで処理した担体材料を、光源及び保護する有機材料との間に、種々のやり方で配置することができる。
【００４６】
保護する有機材料は、例えば、本発明による、式（１）、（２）、（３）、（４）、（５）、（６）及び（７）と（８）の１つ以上の顔料、又は組み合わせで処理したプラスチックフィルムで包装することができる。本発明に従って製造したフィルムはまた、温室を覆うのに使用することもできる。
【００４７】
さらなる可能性は、本発明による、式（１）、（２）、（３）、（４）、（５）、（６）及び（７）と（８）の１つ以上の顔料、又は組み合わせを直接、ガラス窓、ガラス瓶、薬剤及び薬剤調製品用の容器若しくはパッケージに、プラスチック窓に、又はガラス若しくはプラスチック製のカップボードの扉に適用すること、あるいは本発明による、１つ以上の式（１）、（２）、（３）、（４）、（５）、（６）及び（７）と（８）の顔料、又は組み合わせで処理したプラスチックフィルムを有するガラス若しくはプラスチックの窓、又はガラス若しくはプラスチック製のカップボードの扉を提供することである。
【００４８】
直接光源、例えばネオンチューブを、本発明による、式（１）、（２）、（３）、（４）、（５）、（６）及び（７）と（８）の１つ以上の顔料、又は組み合わせにで塗布することによるか、本発明による、式（１）、（２）、（３）、（４）、（５）、（６）及び（７）と（８）の１つ以上の顔料、又は組み合わせで処理したプラスチックフィルムでの接着剤での取り付けにより、処理することも可能である。
【００４９】
以下の実施例は、発明の説明に役立つ。他に断りのない限り、実施例では、部は重量部であり、パーセントは重量％である。温度は、摂氏温度である。重量部と容量部の関係は、グラムと立方センチメートルと同じである。
【００５０】
実施例１：
ポリプロピレン（ｔＰＰ＝透明ポリプロピレン）射出成形：
BorealisからのｔＰＰタイプのＲＤ３６０ＭＯ  １５００．０ｇ及び式（１）：
【化１５】
2009542876.tif 000017
の顔料３．０ｇをガラス容器中に量り入れ、回転式ミキサー中、５０rev／minで１０分間混合した。
【００５１】
Labtechからの１軸スクリュー押出機LE 25／30（l／D 30）を用いて、混合物を溶融状態でホモジナイズし（温度プロファイル：１６０〜最高２００℃、スクリュー速度：２００rev／min）、押し出されたストランドを顆粒化した。
射出成形：Ferromatik -FM 40機械、ステップウェッジモルドl＊ b＊ d1,d2,d3   90＊ 36＊ 0.5, 0.85, 1.5mm。
樹脂加工温度：最高２５０℃
成形熱の冷却水：１５〜２５℃
【００５２】
実施例１ａ：
ポリプロピレン（ｔＰＰ＝透明ポリプロピレン）射出成形：
BorealisからのｔＰＰタイプのＲＤ  ３６０  ＭＯ  １５００．０ｇ、並びに式（１）：
【化１６】
2009542876.tif 000018
の顔料３．０ｇ及び式（１３）：
【化１７】
2009542876.tif 000019
のＵＶ吸収剤２．４ｇを、ガラス容器中に量り入れ、回転式ミキサー中、５０rev／minで１０分間混合した。
【００５３】
Labtechからの１軸スクリュー押出機LE 25／30（l／D 30）を用いて、混合物を溶融状態でホモジナイズし（温度プロファイル：１６０〜最高２００℃、スクリュー速度：２００rev／min）、押し出されたストランドを顆粒化した。
射出成形：Ferromatik -FM 40機械、ステップウェッジモルドl＊ b＊ d1,d2,d3   90＊ 36＊ 0.5, 0.85, 1.5mm。
樹脂加工温度：最高２５０℃
成形熱の冷却水：１５〜２５℃
【００５４】
実施例２〜５：
実施例１及び１ａに記載の方法と同様にして、式（１）、（２）、（３）、（５）、（６）の顔料、及び式（７）と（８）の顔料の混合物を含む射出成形品を調製することができる。
【００５５】
実施例６：
ＬＤＰＥ（低密度ポリエチレン）インフレーションフィルム
DOWからのＬＤＰＥタイプの３００Ｅ  １４８２．０ｇ、式（１）の顔料１８．０ｇを、ガラス容器に量り入れた。
粉末化及び溶融混合を、実施例１と同様にして実施した。
インフレーションフィルム：Labtech"Scientific"機械
樹脂加工温度：最高２２０℃
押出速度：７０〜８０rev／min
リングノズル温度：２３０℃
【００５６】
溶融物のスループット及び支援する空気の圧力は、チューブの寸法が約０．０７５mmになるように調整した。
【００５７】
実施例６ａ：
ＬＤＰＥ（低密度ポリエチレン）インフレーションフィルム
DOWからのＬＤＰＥタイプの３００Ｅ  １４８２．０ｇ、式（１）の顔料１８．０ｇ及び式（１３）のＵＶ吸収剤２．２ｇを、ガラス容器に量り入れた。
粉末化及び溶融混合を、実施例１と同様にして実施した。
インフレーションフィルム：Labtech"Scientific"機械
樹脂加工温度：最高２２０℃
押出速度：７０〜８０rev／min
リングノズル温度：２３０℃
【００５８】
溶融物のスループット及び支援する空気の圧力は、チューブの寸法が約０．０７５mmになるように調整した。
【００５９】
実施例７〜１０：
実施例６及び６ａに記載の方法と同様にして、式（１）、（２）、（３）、（５）、（６）の顔料、及び式（７）と（８）の顔料の混合物を含むインフレーションフィルムを調製することができる。
【国際調査報告】
2009542876.tif 000036
2009542876.tif 000037
2009542876.tif 000038
2009542876.tif 000039
2009542876.tif 000040